(57)【要約】【課題】保持面の平坦性を向上させることができ、被研磨物を確実に保持することができる保持パッド用ポリウレタンシートの表面平坦化方法を提供する。【解決手段】成膜工程では、湿式成膜法でポリウレタン樹脂をシート状に形成し、ポリウレタンシートを得る。密着工程では、保持面となるポリウレタンシートのスキン層の表面に平坦な表面を有しポリウレタンシートより硬いフィルム状基材を加圧して密着させ、密着体を形成する。巻取工程では、密着体を正のドラフトで巻き取って巻取体を形成する。加熱工程では、ポリウレタンシートがフィルム状基材を密着させローラに巻き取られた巻取体の状態で、３０〜５０℃の温度下で１２〜４８時間加熱される。加熱によりフィルム状基材の平坦な表面がポリウレタンシートの保持面に転写される。【選択図】図２
2008119861.tif 000002
【特許請求の範囲】
【請求項１】
被研磨物を保持するための保持面を有し前記保持面側に微多孔が形成された保持パッド用ポリウレタンシートの表面平坦化方法であって、
湿式成膜法で形成されたポリウレタンシートの前記保持面に、平坦な表面を有し前記ポリウレタンシートより硬いフィルム状基材を加圧して密着させ、密着体を形成する密着体形成ステップと、
前記密着体形成ステップで形成された密着体を正のドラフトで巻き取って巻取体を形成する巻取体形成ステップと、
前記巻取体形成ステップで形成された巻取体を所定時間加熱する加熱ステップと、
を含む表面平坦化方法。
【請求項２】
前記密着体形成ステップと前記巻取体形成ステップとが連続して行われることを特徴とする請求項１に記載の表面平坦化方法。
【請求項３】
前記密着体形成ステップで、前記保持面に前記基材を０．１〜１．０ＭＰａで加圧して密着することを特徴とする請求項１または請求項２に記載の表面平坦化方法。
【請求項４】
前記巻取体形成ステップで、前記ドラフトを１．０１〜１．１０として巻き取ることを特徴とする請求項１乃至請求項３のいずれか１項に記載の表面平坦化方法。
【請求項５】
前記基材は、表面粗さＲａが０．１〜０．５μｍの範囲であることを特徴とする請求項１乃至請求項４のいずれか１項に記載の表面平坦化方法。
【請求項６】
前記加熱ステップでの加熱温度および所定時間が、３０〜５０℃で１２〜４８時間であることを特徴とする請求項１乃至請求項５のいずれか１項に記載の表面平坦化方法。
【請求項７】
前記巻取体形成ステップ後または前記加熱ステップ後に、前記ポリウレタンシートの保持面の背面側を前記ポリウレタンシートの厚さが一様となるようにバフ処理するバフ処理ステップを更に含むことを特徴とする請求項１乃至請求項６のいずれか１項に記載の表面平坦化方法。
【請求項８】
前記基材のショアＡ硬度が、４０〜９５°であることを特徴とする請求項１乃至請求項７のいずれか１項に記載の表面平坦化方法。
【請求項９】
前記基材が、ポリエチレンテレフタレートであることを特徴とする請求項１乃至請求項８のいずれか１項に記載の表面平坦化方法。
【発明の詳細な説明】
【技術分野】
【０００１】
本発明は保持パッド用ポリウレタンシートの表面平坦化方法に係り、特に、被研磨物を保持するための保持面を有し保持面側に微多孔が形成された保持パッド用ポリウレタンシートの表面平坦化方法に関する。
【背景技術】
【０００２】
従来、レンズ、平行平面板、反射ミラー等の光学材料、ハードディスク用基板、シリコンウエハ、液晶ディスプレイ用ガラス基板等の材料（被研磨物）では、高精度な平坦性が要求されるため、研磨布を使用した研磨加工が行われている。通常、研磨加工には、被研磨物の両面を同時に研磨する両面研磨機、片面ずつ研磨する片面研磨機等が使用されている。片面研磨機では、表面が平坦な保持定盤に被研磨物を一面側で保持させ、表面が平坦な研磨定盤に装着した研磨布で被研磨物の他面（加工表面）側が研磨加工される。
【０００３】
片面研磨機を使用した研磨加工では、被研磨物の一面側を金属製の保持定盤と直接接触させると、被研磨物にスクラッチ（キズ）等が生じる。これを回避するため、例えば、弾力性を有する保持パッドが保持定盤に装着される。保持パッドが被研磨物及び保持定盤間に介在することでスクラッチ等を防止することはできるが、保持パッドの被研磨物保持性が不十分な場合には、研磨加工中に被研磨物が移動してしまうため、加工表面の平坦性が損なわれる。被研磨物の移動を防止するために型枠（テンプレート）等を使用した研磨加工も行われているが、型枠を使用することなく被研磨物を確実に保持することができる保持パッドが求められている。
【０００４】
一般に、保持パッドは、被研磨物を保持するための保持面を有するポリウレタンシート等の軟質プラスチックシートを備えている。ポリウレタンシートは、ポリウレタンを水混和性の有機溶媒に溶解させた樹脂溶液をシート状の成膜用基材に塗布後、水系凝固液中で樹脂を凝固再生させる湿式成膜法で形成されている。このため、ポリウレタンシートでは、保持面側に、スキン層を構成する緻密な微多孔が厚さ数μｍ程度にわたり形成されている。緻密な微多孔が形成されたスキン層の表面が被研磨物との接触性に優れるため、被研磨物を保持することが可能となり、保持面となる。ところが、湿式成膜法では、樹脂溶液が粘性を有するため、成膜用基材への塗布時に厚さバラツキが生じ、凝固再生時の有機溶媒と水系凝固液との置換による厚さバラツキも生じやすい。このため、保持面の平坦性が損なわれ大きく波打った表面となる。厚さバラツキが生じたポリウレタンシートを使用した保持パッドで被研磨物を保持して研磨加工を行うと、保持パッドの厚さの大きな部分で被研磨物にかかる圧力が大きくなるため、当該部分の加工表面が大きく研磨され（保持パッドの厚さバラツキが被研磨物に転写され）て、被研磨物の平坦性を損なうこととなる。
【０００５】
ポリウレタンシートの保持面を平坦化するため、ポリウレタンシートの形成後に保持面側にバフ処理（表面サンディング）が施されている。また、保持パッドの保持面側に表面が鏡面の矯正板を当てて、加圧加熱する矯正作業を行うことで、厚さバラツキを矯正して保持パッドの保持面を平坦化する技術が開示されている（例えば、特許文献１参照）。
【０００６】
【特許文献１】特開平１１−１５１６６６号公報
【発明の開示】
【発明が解決しようとする課題】
【０００７】
しかしながら、上述したスキン層の厚さがポリウレタンシートの厚さバラツキより小さいことから、厚さバラツキを解消する程バフ処理するとスキン層が消失してしまうため、被研磨物保持性が低下する。また、スキン層を残したままでは厚さバラツキが残るため、被研磨物の加工表面の平坦性を向上させることが難しくなる。一方、特許文献１の技術では、矯正作業が保持パッドの一枚一枚に対して行われるため、作業効率が悪い、という問題がある。
【０００８】
本発明は上記事案に鑑み、保持面の平坦性を向上させることができ、被研磨物を確実に保持することができる保持パッド用ポリウレタンシートの表面平坦化方法を提供することを課題とする。
【課題を解決するための手段】
【０００９】
上記課題を解決するために、本発明は、被研磨物を保持するための保持面を有し前記保持面側に微多孔が形成された保持パッド用ポリウレタンシートの表面平坦化方法であって、湿式成膜法で形成されたポリウレタンシートの前記保持面に、平坦な表面を有し前記ポリウレタンシートより硬いフィルム状基材を加圧して密着させ、密着体を形成する密着体形成ステップと、前記密着体形成ステップで形成された密着体を正のドラフトで巻き取って巻取体を形成する巻取体形成ステップと、前記巻取体形成ステップで形成された巻取体を所定時間加熱する加熱ステップと、を含む。
【００１０】
本発明では、湿式成膜法で形成されたポリウレタンシートの保持面に密着体形成ステップで平坦な表面を有しポリウレタンシートより硬いフィルム状基材を加圧して密着させ、密着体を形成し、巻取体形成ステップで正のドラフトで巻き取って形成された巻取体を加熱ステップで所定時間加熱する。この加熱ステップでの加熱により、ポリウレタンシートに形成された微多孔を残しつつ基材の平坦な表面が保持面に転写される。このため、保持面の平坦性を向上させることができ、平坦化された保持面で被研磨物を確実に保持することができる。
【００１１】
この場合において、密着体形成ステップと巻取体形成ステップとを連続して行うようにすれば、生産性を向上させることができる。密着体形成ステップで、保持面に基材を０．１〜１．０ＭＰａで加圧して密着することが好ましい。また、巻取体形成ステップで、ドラフトを１．０１〜１．１０として巻き取るようにすれば、密着体に張力をかけながら巻取体を容易に形成することができる。また、基材の表面粗さＲａを０．１〜０．５μｍの範囲としてもよい。また、加熱ステップでの加熱温度および所定時間を３０〜５０℃で１２〜４８時間とすることが好ましい。巻取体形成ステップ後または加熱ステップ後に、ポリウレタンシートの保持面の背面側をポリウレタンシートの厚さが一様となるようにバフ処理するバフ処理ステップを更に含むようにしてもよい。フィルム状基材のショアＡ硬度を４０〜９５°としてもよい。また、基材をポリエチレンテレフタレートとすることができる。
【発明の効果】
【００１２】
本発明によれば、湿式成膜法で形成されたポリウレタンシートの保持面に密着体形成ステップで平坦な表面を有しポリウレタンシートより硬いフィルム状基材を加圧して密着させ、密着体を形成し、巻取体形成ステップで正のドラフトで巻き取って形成された巻取体を加熱ステップで所定時間加熱することにより、ポリウレタンシートに形成された微多孔を残しつつフィルム状基材の平坦な表面が保持面に転写されるので、保持面の平坦性を向上させることができ、平坦化された保持面で被研磨物を確実に保持することができる、という効果を得ることができる。
【発明を実施するための最良の形態】
【００１３】
以下、図面を参照して、本発明を適用し製造した被研磨物保持用の保持パッドの実施の形態について説明する。
【００１４】
（構成）
図１に示すように、保持パッド１は、１００％モジュラス（２倍長に引っ張る時の張力）が２０ＭＰａ以下のポリウレタン樹脂で形成されたポリウレタンシート２を有している。ポリウレタンシート２は被研磨物を保持するための保持面Ｐを有しており、保持面Ｐは、平坦な表面を有しポリウレタンシート２より硬いフィルム状基材を加圧して密着させた密着体を熱処理することにより平坦化されている。保持面Ｐの背面側はポリウレタンシート２の厚さ（図１の縦方向の長さ）がほぼ一様となるようにバフ処理されている。
【００１５】
ポリウレタンシート２には、保持面Ｐ側に、図示しない緻密な微多孔が形成されたスキン層４を有している。スキン層４より内側には、ポリウレタンシート２の厚さ方向に沿って丸みを帯びた断面略三角状の発泡３が形成されている。発泡３の空間体積は、保持面Ｐ側の大きさが、保持面Ｐの背面側より小さく形成されている。発泡３同士の間のポリウレタン樹脂中には、スキン層４に形成された微多孔より大きく発泡３より小さな空間体積を有する図示を省略した発泡が形成されている。発泡３及び図示を省略した発泡は、スキン層４に形成された微多孔の空間体積の直径より大きい不図示の連通孔で立体網目状につながっている。保持面Ｐの背面側がバフ処理されているため、発泡３及び図示を省略した発泡の一部がバフ処理された面で開口している。
【００１６】
また、保持パッド１は、保持面Ｐの背面側（バフ処理された面側）に、基材の両面に粘着剤が塗着され研磨機に保持パッド１を装着するための両面テープ７の一面側が貼り合わされており、両面テープ７の他面側は剥離紙８で覆われている。
【００１７】
（製造）
保持パッド１は、図２に示す各工程を経て製造される。まず、準備工程では、ポリウレタン樹脂、ポリウレタン樹脂を溶解可能な水混和性の有機溶媒のＮ，Ｎ−ジメチルホルムアミド（以下、ＤＭＦと略記する。）及び添加剤を混合してポリウレタン樹脂を溶解させる。ポリウレタン樹脂には、１００％モジュラスが２０ＭＰａ以下のポリエステル系、ポリエーテル系、ポリカーボネート系等の樹脂から選択して用い、例えば、ポリウレタン樹脂濃度が３０重量％となるようにＤＭＦに溶解させる。添加剤としては、発泡３の大きさや量（個数）を制御するため、カーボンブラック等の顔料、発泡を促進させる親水性活性剤及びポリウレタン樹脂の凝固再生を安定化させる疎水性活性剤等を用いることができる。得られた溶液を濾過することで凝集塊等を除去した後、真空下で脱泡してポリウレタン樹脂溶液を得る。
【００１８】
成膜工程では、湿式法によりポリウレタン樹脂をシート状に形成する。すなわち、準備工程で得られたポリウレタン樹脂溶液を成膜用基材に連続的に塗布し、水系凝固液に浸漬することでポリウレタン樹脂をシート状に凝固再生させ、洗浄後乾燥させてポリウレタンシートを得る。成膜工程における塗布、凝固再生及び洗浄・乾燥の各処理は、図３に示す成膜装置で連続して実行される。
【００１９】
図３に示すように、成膜装置６０は、ポリエチレンテレフタレート（以下、ＰＥＴと略記する。）製フィルムを使用した成膜用の基材４３を供給する基材供給ローラ４１、ポリウレタン樹脂を凝固再生させるための、ポリウレタン樹脂に対して貧溶媒である水を主成分とする凝固液２５が満たされた凝固槽２０、凝固再生後のポリウレタン樹脂を洗浄する水等の洗浄液３５が満たされた洗浄槽３０及びポリウレタン樹脂を乾燥させるためのシリンダ乾燥機５０を連続して備えている。
【００２０】
基材供給ローラ４１の下流側にはガイドローラ４２が配置されており、ガイドローラ４２の下流側には基材４３にポリウレタン樹脂溶液４５を略均一に塗布するためのナイフコータ４６が配置されている。ナイフコータ４６の下流側で凝固槽２０の上方にはガイドローラ２１が配置されている。
【００２１】
凝固槽２０には、洗浄槽３０側の内側下部にガイドローラ２３が配置されている。凝固槽２０の上方で洗浄槽３０側には凝固再生後のポリウレタン樹脂を脱水処理するためのマングルローラ２８が配置されている。マングルローラ２８の下流側で洗浄槽３０の上方にはガイドローラ３１が配置されている。洗浄槽３０には、基材４３の搬送方向と同じ長手方向で上部に４本、下部に５本のガイドローラ３３が上下交互となるように配設されている。洗浄槽３０の上方でシリンダ乾燥機５０側には、洗浄後のポリウレタン樹脂を脱水処理するためのマングルローラ３８が配置されている。シリンダ乾燥機５０には、内部に熱源を有する４本のシリンダが上下４段に配設されている。シリンダ乾燥機５０の下流側には、乾燥後のポリウレタン樹脂を（基材４３と共に）巻き取るためのローラ４８が配置されている。なお、マングルローラ２８、３８、シリンダ乾燥機５０及びローラ４８は、図示を省略した回転駆動モータに接続されており、これらの回転駆動力により基材４３が基材供給ローラ４１からローラ４８まで搬送される。基材４３の搬送速度は、本例では２．５ｍ／ｍｉｎに設定されており、１．０〜５．０ｍ／ｍｉｎの範囲で設定されることが好ましい。
【００２２】
成膜工程の塗布処理では、準備工程で調製したポリウレタン樹脂溶液４５が常温下でナイフコータ４６により基材４３に略均一に塗布される。このとき、ナイフコータ４６と基材４３の上面との間隙（クリアランス）を調整することで、ポリウレタン樹脂溶液４５の塗布厚さ（塗布量）を調整する。
【００２３】
凝固再生処理では、ナイフコータ４６でポリウレタン樹脂溶液４５が塗布された基材４３が、ガイドローラ２１からガイドローラ２３へ向けて凝固液２５中に導入される。凝固液２５中では、まず、塗布されたポリウレタン樹脂溶液４５の表面側に微多孔が形成され厚さ数μｍ程度のスキン層４が形成される。その後、ポリウレタン樹脂溶液４５中のＤＭＦと凝固液２５との置換の進行によりポリウレタン樹脂が基材４３の片面にシート状に凝固再生する。このポリウレタン樹脂の凝固再生は、ポリウレタン樹脂溶液４５が塗布された基材４３が凝固液２５中に進入してからガイドローラ２３に到る間に完了する。ＤＭＦがポリウレタン樹脂溶液４５から脱溶媒するときに、ポリウレタン樹脂中に発泡３が形成される。このとき、ＰＥＴ製フィルムの基材４３が水を浸透させないため、ポリウレタン樹脂溶液４５の表面側で脱溶媒が生じて基材４３側が表面側より大きな発泡３が形成される。凝固再生したポリウレタンシートは、凝固液２５から引き上げられ、マングルローラ２８で余分な凝固液２５が絞り落とされた後、ガイドローラ３１を介して洗浄槽３０に搬送され洗浄液３５中に導入される。
【００２４】
洗浄・乾燥処理では、洗浄液３５中に導入されたポリウレタンシートがガイドローラ３３を上下交互に通過することにより洗浄される。洗浄後、ポリウレタンシートは洗浄液３５から引き上げられ、マングルローラ３８で余分な洗浄液３５が絞り落とされる。その後、ポリウレタンシートがシリンダ乾燥機５０の４本のシリンダ間を交互（図３の矢印方向）に、シリンダの周面に沿って通過することで乾燥する。乾燥後のポリウレタンシートは、基材４３と共に巻取側のローラ４８に巻き取られる。
【００２５】
（表面平坦化）
図２に示すように、密着工程、巻取工程および加熱工程は、保持パッド１に用いられるポリウレタンシート２の研磨面Ｐを平坦化する表面平坦化工程を構成する。密着工程および巻取工程では、基材４３から乾燥後のポリウレタンシートを剥離し、スキン層４の表面（保持面Ｐ）にフィルム状基材を加圧しながら連続的に密着させる。フィルム状基材には、表面粗さＲａ（粗さ曲線を測定し粗さ曲線の平均線を求め、平均線から粗さ曲線までの偏差の絶対値の平均値）が０．１〜０．５μｍのフィルムを用いることが好ましい。表面粗さＲａが小さいほどポリウレタンシートの平坦化には効果があるものの、表面粗さＲａを０．１μｍより小さくしても平坦化効果がそれほど良化せず、かえってフィルム状基材の入手が難しくなり、反対に、表面粗さＲａが０．５μｍを超えるとポリウレタンシートの平坦化が難しくなる。また、ポリウレタンシートとフィルム状基材とを密着させた密着体を巻き取り、かつポリウレタンシートの表面にフィルム状基材の平坦面を転写するためには、フィルム状基材のショアＡ硬度（日本工業規格ＪＩＳ  Ｋ  ６２５３−１９９７、加硫ゴム及び熱可塑性ゴムの硬さ試験方法による硬度）を４０〜９５°（度）の範囲とし、圧縮率（日本工業規格ＪＩＳ  Ｌ  １０２１−１９７４、圧縮率及び圧縮弾性率、Ａ法による圧縮率）を３〜１０％の範囲とすることが好ましい。また、フィルム状基材の厚みは、ハンドリングのし易さから、０．１〜０．５ｍｍの範囲とすることが好ましい。本例では、フィルム状基材としてＰＥＴフィルムが用いられる。密着工程における剥離処理、加圧・密着処理および巻取工程における巻き取り処理は、図４に示す密着処理機で連続して実行される。
【００２６】
図４に示すように、密着処理機７０は、フィルム状基材６３を供給するための基材供給ローラ６４と、ポリウレタンシートの保持面Ｐにフィルム状基材６３を加圧して密着するための１対の加圧ローラ６６とを備えている。基材供給ローラ６４は、加圧ローラ６６の上方に配置されている。加圧ローラ６６の上流側には、供給側として、成膜工程でポリウレタンシートが基材４３と共に巻き取られたローラ４８が配置されている。ローラ４８の下流側で加圧ローラ６６の上流側には、水平搬送ローラ６１と、ローラ４８からポリウレタンシートと共に引き出された基材４３をポリウレタンシートから剥離するためのガイドローラ６２とが配置されている。一方、加圧ローラ６６の下流側には、搬送ローラ６７と、フィルム状基材６３が密着したポリウレタンシートを巻き取るためのローラ６８とが配置されている。加圧ローラ６６およびローラ６８は、図示を省略した回転駆動モータに接続されており、これらの回転駆動力によりポリウレタンシートが供給側のローラ４８から巻取側のローラ６８まで搬送される。また、加圧ローラ６６およびローラ６８の表面速度は個別に設定可能であり、加圧ローラ６６およびローラ６８の間の巻取ドラフト（加圧ローラ６６の表面速度に対するローラ６８の表面速度の比）を調整することができる。ローラ６８の表面速度が加圧ローラ６６の表面速度より速い場合、巻取ドラフトは、正のドラフトとなる。
【００２７】
密着処理機７０では、供給側のローラ４８から引き出されたポリウレタンシートが基材４３と共に水平搬送ローラ６１を介して搬送される。ガイドローラ６２でポリウレタンシートから基材４３が剥離され、剥離された基材４３がロール状に巻き取られる。基材４３が剥離されたポリウレタンシートは、加圧ローラ６６側に搬送され、基材供給ローラ６４から保持面Ｐ側にフィルム状基材６３が供給される。ポリウレタンシートおよびフィルム状基材６３が加圧ローラ６６間を通過することで加圧されて密着し、ポリウレタンシートとフィルム状基材６３との密着体が形成される。このとき、加圧ローラ６６間の加圧力を０．１〜１．０ＭＰａに設定することが好ましい。加圧力が０．１ＭＰａに満たない場合は、フィルム状基材６３とポリウレタンシートとの密着度が弱くなるため好ましくない。一方、加圧力が１．０ＭＰａを超えてもフィルム状基材６３によるポリウレタンシートの平坦化効果がそれほど良化せず、かえって密着度が高くなりすぎるため、ポリウレタンシートからフィルム状基材６３を剥離することが難しくなり、ポリウレタンシートの表面を傷つけてしまうおそれがある。フィルム状基材６３が密着したポリウレタンシートは、搬送ローラ６７を介してローラ６８側に搬送される。
【００２８】
巻取工程では、密着処理機７０の加圧ローラ６６とローラ６８とで、巻取ドラフトを正のドラフトに設定し、密着体に張力をかけながらローラ６８に巻き取り、巻取体を形成する。このとき、巻取ドラフトを１．０１〜１．１０の範囲とすることが好ましい。巻取ドラフトが１．０１に満たない場合は、ポリウレタンシートとフィルム状基材６３との加圧状態を保持することが難しくなり好ましくない。反対に、巻取ドラフトが１．１０を超えてもフィルム状基材６３によるポリウレタンシートの平坦化効果がそれほど良化せず、かえって密着度が高くなりすぎるため、ポリウレタンシートからフィルム状基材６３を剥離することが難しくなり、ポリウレタンシートの表面を傷つけてしまうおそれがある。巻取ドラフトは、ローラ６８の表面速度を変更することで調整することができる。なお、フィルム状基材６３と共に巻き取られたポリウレタンシートが解けるのを防止するために、巻取体の巻き終わり端部を粘着テープ等でしっかり止めておく。
【００２９】
図２に示す加熱工程では、フィルム状基材６３と共に巻き取られたポリウレタンシートを加熱する。加熱は、ローラ６８に巻き取られた巻取体の状態で、温度３０〜５０℃の温度下に１２〜４８時間保つことで行われる。加熱温度が３０℃に満たないと、ポリウレタンシートが平坦化した状態となるのに時間が掛かりすぎてしまう。反対に、加熱温度が５０℃を超えても、フィルム状基材６３によるポリウレタンシートの平坦化効果がそれほど良化せず頭打ち状態となってしまう。また、熱履歴によりポリウレタンシート２の特性が損なわれるおそれがあるため好ましくない。一方、加熱時間が１２時間に満たないと平坦化した状態を維持することができなくなる。反対に、４８時間を超えた場合は、ポリウレタンシートの平坦化効果が頭打ち状態となってしまうため、それ以上の長い加熱時間を設定しても製造効率を低下させることとなり好ましくない。巻取工程でポリウレタンシートとフィルム状基材６３との密着体が張力をかけながら巻き取られて巻取体が形成されているため、ローラ６８に巻き取られた巻取体ではポリウレタンシートの厚さ方向（ローラ６８の直径方向）に圧力がかかっている。このため、ポリウレタンシートは、加圧下で加熱され、フィルム状基材６３が密着した保持面Ｐが平坦化される。この結果、平坦化された保持面Ｐを有するポリウレタンシート２が形成される。
【００３０】
バフ処理工程では、フィルム状基材６３を密着させ加熱したポリウレタンシートの保持面Ｐの背面側にバフ処理が施される。バフ処理は、図５に示すバフ処理機で連続して実行される。
【００３１】
図５に示すように、バフ処理機８０は、ポリウレタンシートをバフ処理するためのバフローラ７２を備えている。バフローラ７２の表面は、細かな砥粒が固着されたサンドペーパー等で覆われている。バフローラ７２と対向する位置には、ポリウレタンシートを支持するためのプラテンローラ７４が配置されている。プラテンローラ７４は、ゴム製で表面が平坦に形成されている。バフローラ７２及びプラテンローラ７４間には間隙ｔが形成されている。間隙ｔの大きさを調整することで、ポリウレタンシートが所望の厚さとなるようにバフ量が調整される。バフローラ７２の上流側には、供給側として、巻取工程で巻き取られ加熱工程で加熱されたローラ６８が配置されている。バフローラ７２の下流側には、ガイドローラ７６と、バフ処理されたポリウレタンシートを（フィルム状基材６３と共に）巻き取るためのローラ７８とが配置されている。なお、バフローラ７２、ローラ７８は、それぞれ図示を省略した回転駆動モータに接続されており、これらの回転駆動力によりポリウレタンシートが供給側のローラ６８から巻取側のローラ７８まで搬送されバフ処理が施される。
【００３２】
バフ処理機８０では、供給側のローラ６８から引き出されたポリウレタンシートがフィルム状基材６３と共にプラテンローラ７４の方向に搬送される。このとき、プラテンローラ７４にフィルム状基材６３が接触するように搬送される。このため、ポリウレタンシートがバフローラ７２側に位置している。また、供給側のローラ６８と、巻取側のローラ７８との間では、ポリウレタンシートの長手方向に張力がかかるため、フィルム状基材６３の表面にはプラテンローラ７４が圧接することとなる。プラテンローラ７４およびバフローラ７２間を通過するときに、ポリウレタンシートにバフ処理が施される。バフ処理されたポリウレタンシートは、フィルム状基材６３と共にガイドローラ７６を介して巻取側のローラ７８に巻き取られる。
【００３３】
ここで、成膜工程からバフ処理工程までのポリウレタンシートの状態について説明する。図６（Ａ）に示すように、成膜工程でローラ４８に巻き取られたポリウレタンシートは基材４３のＰＥＴ製フィルム上に形成されている。湿式成膜時にはポリウレタンシートに厚さバラツキが生じるため、保持面Ｐ（スキン層４の表面）には凹凸が形成されている。図６（Ｂ）に示すように、密着工程で、基材４３を剥離した後、保持面Ｐにフィルム状基材６３が密着したポリウレタンシートは、保持面Ｐが略平坦となり、保持面Ｐの背面側に凹凸が出現する。図６（Ｃ）に示すように、バフ処理工程で、フィルム状基材６３の表面にプラテンローラ７４の表面を圧接し、保持面Ｐの背面側をバフ処理することで凹凸が除去される。これにより、図６（Ｄ）に示すように、保持面Ｐの背面側がバフ処理されたポリウレタンシートは、厚さバラツキが解消される。
【００３４】
図２に示すラミネート加工工程では、平坦化されたポリウレタンシート２の保持面Ｐの背面側に両面テープ７の一面側を貼り合わせる。両面テープ７の他面側には剥離紙８が貼付されている。円形等の所望の形状、サイズに裁断した後、汚れや異物等の付着がないことを確認する等の検査を行い保持パッド１を完成させる。なお、保持パッド１では、フィルム状基材６３が保持面Ｐに密着した状態のまま残されている。
【００３５】
被研磨物の研磨加工を行うときは、両面テープ７の他面側に貼付されている剥離紙８を剥離し、片面研磨機の保持定盤に保持パッド１を装着する。保持面Ｐに密着したまま残されているフィルム状基材６３を剥離した後、保持パッド１の保持面Ｐで被研磨物を保持させる。
【００３６】
（作用等）
次に、本実施形態の保持パッド１の製造方法の作用等について、ポリウレタンシートの平坦化を中心に説明する。
【００３７】
本実施形態では、湿式成膜法で形成されたポリウレタンシートの保持面Ｐ（スキン層４の表面）に、密着工程でフィルム状基材６３を加圧して密着させ、密着体が形成される。巻取工程で密着体が正のドラフトで巻き取られ巻取体が形成され、熱処理工程で巻取体が所定温度下で所定時間加熱される。この加熱により、ポリウレタンシート２の保持面Ｐ側が変形することから、フィルム状基材６３の平坦な表面が保持面Ｐに転写される。このため、成膜工程で生じたポリウレタンシート２の厚さバラツキが矯正されるので、保持面Ｐの平坦性を向上させることができる。また、本実施形態では、密着工程でフィルム状基材６３を密着するときの加圧力が０．１〜１．０ＭＰａに設定される。この加圧力は、通常の研磨加工時に被研磨物にかけられる研磨圧と同等のため、得られたポリウレタンシート２では、研磨加工時に研磨圧をかけても更に変形することが抑制される。これにより、平坦化された保持面Ｐで被研磨物を確実に保持することができる。
【００３８】
また、本実施形態では、加熱工程で、フィルム状基材６３が密着したポリウレタンシート２が温度３０〜５０°Ｃの温度下で１２〜４８時間加熱される。このため、フィルム状基材６３が密着した状態（加圧下）で加熱されることから、保持面Ｐが平坦化した状態で熱固定（ヒートセット）される。これにより、ポリウレタンシート２が弾力性の作用で平坦化した状態から凹凸を有する状態に戻ることを抑制することができる。また、本実施形態では、密着工程でポリウレタンシートとフィルム状基材６３とを密着させた密着体が巻取工程で巻き取られて巻取体が形成され、巻き取られた状態のポリウレタンシートが加熱される。このため、所望の大きさに裁断したポリウレタンシートを１枚ずつ加圧加熱する従来の方法と比較して、生産性（製造効率）を向上させることができる。更に、本実施形態では、巻取工程で加圧ローラ６６およびローラ６８の間の巻取ドラフトが１．０１〜１．１０の範囲に調整される。このため、ポリウレタンシートとフィルム状基材６３との密着体が張力をかけながら巻き取られるので、密着工程で０．１〜１．０ＭＰａの圧力下で密着させた密着体を加圧された状態のまま巻き取ることができる。
【００３９】
更に、本実施形態では、ポリウレタンシート２にフィルム状基材６３を密着させ熱処理した後、保持面Ｐの背面側がバフ処理される。バフ処理では、フィルム状基材６３の表面にプラテンローラ７４を圧接することで背面側に出現する凹凸が除去される。このため、スキン層４を減少させることなくポリウレタンシート２の厚さ精度を向上（成膜時に生じた厚さバラツキを減少）させることができる。また、バフ処理時にはポリウレタンシート２の長手方向に張力がかかることから、ポリウレタンシート２のみをバフ処理する場合、内部に形成された発泡３の変形により伸縮しやすい部分とそうでない部分とで厚さバラツキが生じてしまう。本実施形態では、ポリウレタンシート２にフィルム状基材６３が密着した状態でバフ処理が施されるため、ポリウレタンシート２の伸縮がフィルム状基材６３で抑制されるので、厚さ精度を一層向上させることができる。この結果、被研磨物保持性に優れるスキン層４を残しつつ厚さ精度を向上させ、保持面Ｐの平坦性を向上させたポリウレタンシート２を得ることができる。このポリウレタンシート２を使用した保持パッド１では、被研磨物を略平坦、かつ、確実に保持する（保持力を向上させる）ことができる。また、被研磨物が確実に保持されることから、研磨加工時に供給される研磨液（研磨粒子を含む）が被研磨物および保持パッド１間に浸入することが抑制されるので、研磨粒子の浸入による被研磨物の損傷（いわゆる「ヤケ」）を抑制することができる。これにより、保持パッド１の使用可能期間を延長し、寿命を向上させることができる。
【００４０】
また更に、本実施形態では、保持パッド１の製造時に、ポリウレタンシート２の厚さ精度向上、保持面Ｐの平坦性向上が実現されるため、研磨加工の直前に保持面Ｐを平坦化する作業を不要とすることができ、研磨作業全体の効率を向上させることができる。また、本実施形態では、保持パッド１を完成させた後、フィルム状基材６３が保持面Ｐに密着した状態のまま残されている。このため、保持パッド１の保管時に保持面Ｐにゴミ等が付着することや、搬送時、保持定盤への装着時に不用意に保持面Ｐを損傷することを防止することができ、保持パッド１の取り扱いを容易にすることができる。
【００４１】
従来保持パッドの製造に用いられる湿式成膜法では、粘性を有するポリウレタン樹脂溶液を基材に塗布するときに搬送速度のバラツキや塗布装置の振れ等が生じ、塗布されたポリウレタン樹脂溶液の厚さにバラツキが生じるため、得られるポリウレタンシートに厚さバラツキが残される。また、凝固液中での脱溶媒が不均一になった場合には、厚さバラツキが増大する。厚さバラツキが生じたポリウレタンシートを使用した保持パッドでは、厚さの大きな部分で被研磨物にかかる圧力が大きくなるため、被研磨物の平坦性が損なわれる。このような厚さバラツキを減少させるために保持パッドの表面がバフ処理されるが、厚さバラツキを解消する程バフ処理すると被研磨物の保持に有効なスキン層が消失してしまうため、被研磨物保持性が低下する。また、スキン層を残したままではポリウレタンシートの厚さバラツキを解消することができない。更に、保持パッド表面の平坦性を１枚ずつ矯正する方法もあるが、研磨加工全体の作業効率が低下する。本実施形態は、これらの問題を解決することができる保持パッドである。
【００４２】
なお、本実施形態では、成膜工程、密着工程（巻取工程を含む）、バフ処理工程で処理されたポリウレタンシートをそれぞれ巻き取る例を示したが、本発明はこれに限定されるものではなく、一連の工程を連続して行い、バフ処理工程後に巻き取るようにしてもよい。また、本実施形態では、加熱工程後にバフ処理する例を示したが、本発明はこれに制限されるものではなく、バフ処理工程後に加熱するようにしてもよい。更に、本実施形態では、密着工程でＰＥＴフィルムを用いたフィルム状基材６３を例示したが、本発明はこれに限定されるものではなく、例えば、ポリエチレン等の可撓性フィルムを用いてもよい。
【００４３】
また、本実施形態では、ポリウレタンシート２のバフ処理された面側に両面テープ７を貼り合わせる例を示したが、本発明はこれに制限されるものではない。例えば、ポリウレタンシート２と両面テープ７との間に、ポリウレタンシート２を支持するための支持材を貼り合わせるようにしてもよい。支持材としては、特に限定されるものではなく、例えば、ＰＥＴ製等の可撓性フィルム、不織布、織布等を使用することができる。このようにすれば、搬送時や保持定盤への装着時に保持パッド１の取り扱いを一層容易にすることができる。また、本実施形態では、ポリウレタンシート２のバフ処理された面側で発泡３が開口している例を示したが、湿式成膜時の厚さバラツキが小さくなれば、バフ処理で除去する厚さを小さくすることができるため、発泡３が必ずしも開口することはない。
【００４４】
更に、本実施形態では、ポリウレタン樹脂溶液４５の塗布にナイフコータ４６を例示したが、例えば、リバースコータ、ロールコータ等を用いてもよく、基材４３に略均一な厚さに塗布可能であれば特に制限されるものではない。また、本実施形態では、ポリウレタン樹脂の乾燥にシリンダ乾燥機５０を例示したが、本発明はこれに限定されるものではなく、例えば、熱風乾燥機等を用いてもよい。
【００４５】
また更に、本実施形態では、バフ処理工程でポリウレタンシート２の保持面Ｐの背面側がバフ処理されるが、バフ処理量はポリウレタンシート２の厚さの範囲（最大厚さと最小厚さとの差）の２倍以上の厚み分とすることが望ましい。バフ機８０では、バフローラ７２として、表面にサンドペーパーを巻き付けたローラやダイヤモンドバフローラ等の種々のものが使用されるが、均一なバフ処理（研削除去）ができるものであればいずれも使用できる。このとき、バフ番手（砥粒の粗さを示す番号）を高くする程、細かな砥粒で研削でき均一なバフ処理ができる。更に、バフ処理を、１回目で低いバフ番手（粗い砥粒）で研削をし、２回目で１回目より高いバフ番手のものでバフ処理量を小さくしてバフ仕上げ処理することで、厚み精度を更に上げることもできる。
【実施例】
【００４６】
以下、本実施形態に従い製造した保持パッド１の実施例について説明する。なお、比較のために製造した比較例の保持パッドについても併記する。
【００４７】
（実施例１）
下表１に示すように、実施例１では、ポリウレタン樹脂として、１００％モジュラスが１０ＭＰａのポリエステルＭＤＩ（ジフェニルメタンジイソシアネート）ポリウレタン樹脂を用いた。このポリウレタン樹脂のＤＭＦ溶液１００部に対して、粘度調整用のＤＭＦの４５部、顔料のカーボンブラックを３０％含むＤＭＦ分散液の４０部、界面活性剤（大日本インキ株式会社製、商品名：クリスボンＳＤ−１１）の２部を混合してポリウレタン樹脂溶液４５を調製し、湿式成膜法で厚さ１ｍｍのポリウレタンシートを得た。このポリウレタンシートのスキン層４側の表面と、表面粗さＲａが０．３９μｍのフィルム状基材６３の表面とを加圧力０．５ＭＰａで密着させ、巻取ドラフト１．０６で巻き取って巻取体を得た。得られた巻取体を４０℃で２４時間加熱した。
【００４８】
【表１】
2008119861.tif 000003
【００４９】
（実施例２〜実施例５）
表１に示すように、実施例２〜実施例５では、加圧力、加熱温度、加熱時間、巻取ドラフトを変える以外は実施例１と同様にしてそれぞれ保持パッド１を製造した。実施例２では、加圧力０．１ＭＰａ、巻取ドラフト１．０１、加熱温度３０℃、加熱時間４８時間とし、実施例３では、加圧力０．３ＭＰａ、巻取ドラフト１．０８、加熱温度５０℃、加熱時間３０時間とし、実施例４では、加圧力０．８ＭＰａ、巻取ドラフト１．０２、加熱温度４０℃、加熱時間２４時間とし、実施例５では、加圧力１．０ＭＰａ、巻取ドラフト１．１０、加熱温度５０℃、加熱時間１２時間とした。
【００５０】
（比較例１〜比較例７）
表１に示すように、比較例１〜比較例７では、加圧力、加熱温度、加熱時間、巻取ドラフト、フィルム状基材６３の表面粗さＲａを変える以外は実施例１と同様にして保持パッドを製造した。比較例１では、表面粗さＲａを０．３９、加圧力０．５ＭＰａ、巻取ドラフト１．０６、加熱温度２０℃、加熱時間４８時間とし、比較例２では、表面粗さＲａを０．３９、加圧力０．５ＭＰａ、巻取ドラフト１．０１、加熱温度３０℃、加熱時間５０時間とし、比較例３では、表面粗さＲａを０．３９、加圧力０．３ＭＰａ、巻取ドラフト１．０８、加熱温度６０℃、加熱時間４８時間とし、比較例４では、表面粗さＲａを０．３９、加圧力０．０５ＭＰａ、巻取ドラフト１．００、加熱温度４０℃、加熱時間２４時間とし、比較例５では、表面粗さＲａを０．３９、加圧力１．２ＭＰａ、巻取ドラフト１．１２、加熱温度５０℃、加熱時間１２時間とし、比較例６では、表面粗さＲａを０．０８、加圧力０．５ＭＰａ、巻取ドラフト１．０５、加熱温度４０℃、加熱時間２４時間とし、比較例７では、表面粗さＲａを０．６３、加圧力０．５ＭＰａ、巻取ドラフト１．０５、加熱温度４０℃、加熱時間２４時間とした。
【００５１】
（比較例８）
表１に示すように、比較例８では、密着処理および加熱処理を行わない以外は実施例１と同様にして保持パッドを製造した。
【００５２】
（評価）
各実施例及び比較例で作製したポリウレタンシートについて、表面粗さＲａ及び被研磨物の吸着力を以下のようにして測定した。表面粗さＲａ及び吸着力の測定結果を下表２に示した。
（１）表面粗さＲａの測定：表面粗さ測定機（Ｍｉｔｕｔｏｙｏ製、ＳＵＲＦＴＥＳＴ  ＳＶ−４０２）を用い、日本工業規格ＪＩＳ  Ｂ  ０６０１−１９９４に基づき測定した。
（２）吸着力の測定：図７に示すように、直径４インチに打ち抜いたポリウレタンシートを定盤９１に、スキン層の反対面で貼付した。ポリウレタンシート上に直径４インチのウェハ９２を重ねて置き、ウェハ９２に１５０ｇ／ｃｍ２の荷重がかかるようにおもり９３を載せ１分間放置した。１分後におもり９３を取り除き、ウェハ９２を垂直方向（矢印Ａ方向）に引っ張り、ウェハ９２がポリウレタンシートから外れたときの引張力のピーク値（最大値）を測定した。測定は５回行い、平均値を算出した。測定には、引っ張り試験機（ＯＲＩＥＮＴＥＣ製、ＴＥＮＳＩＬＯＮ  ＲＴＣ−１２１０Ａ）を用いた。
【００５３】
【表２】
2008119861.tif 000004
【００５４】
表２に示すように、比較例１では加熱温度が低く、比較例４では加圧力と巻取ドラフトが低く、比較例７ではフィルム状基材の表面粗さＲａが大きいため、ポリウレタンシートの表面粗さＲａが１．３４〜１．３５μｍ、吸着力が１．２５〜１．３０ｋｇとなった。また、比較例２では加熱時間が長く、比較例３では加熱温度が高く、比較例５では加圧力と巻取ドラフトが高く、比較例６ではフィルム状基材の表面粗さＲａが小さい条件で実施したが、ポリウレタンシートの表面粗さＲａが１．１０〜１．１４μｍ、吸着力が３．８３〜４．０２ｋｇとなった。比較例１〜比較例７では、いずれも、ポリウレタンシートとフィルム状基材との密着性が高くなり、ポリウレタンシートからフィルム状基材を剥離しにくくなった。また、ポリウレタンシートの表面粗さＲａおよび被研磨物の吸着力が同時に優れる効果を得ることができなかった。
【００５５】
これに対して、本実施形態の表面平坦化方法を用いて平坦化した実施例１〜実施例５のポリウレタンシート２では、フィルム状基材６３の平坦な表面が転写されたため、表面粗さＲａが１．０９〜１．１８μｍを示し、かつ、吸着力が３．７８〜４．０１ｋｇを示しており、平坦性および吸着力共に優れることが明らかとなった。従って、ポリウレタンシート２を使用した保持パッド１では、被研磨物を確実に保持することができ、加工表面を高精度に平坦化することが期待できる。
【産業上の利用可能性】
【００５６】
本発明は、保持面の平坦性を向上させることができ、被研磨物を確実に保持することができる保持パッド用ポリウレタンシートの表面平坦化方法を提供するため、保持パッドの製造、販売に寄与するので、産業上の利用可能性を有する。
【図面の簡単な説明】
【００５７】
【図１】本発明を適用した実施形態の保持パッドを示す断面図である。
【図２】保持パッドの製造工程を示す工程図である。
【図３】成膜工程で使用する成膜装置の概略構成を示す正面図である。
【図４】密着工程で使用する密着処理機の概略構成を示す正面図である。
【図５】バフ処理工程で使用するバフ処理機の概略構成を示す正面図である。
【図６】製造工程の各段階でのポリウレタンシートの状態を示す断面図であり、（Ａ）は成膜工程後の基材の片面に形成されたポリウレタンシート、（Ｂ）は密着工程後のフィルム状基材が密着したポリウレタンシート、（Ｃ）はバフ処理工程でプラテンローラに圧接したときのポリウレタンシート、（Ｄ）はバフ処理工程後のポリウレタンシートをそれぞれ示す。
【図７】保持パッドに用いたポリウレタンシートの吸着力を測定するときのポリウレタンシート及び被研磨物の位置関係を模式的に示す断面図である。
【符号の説明】
【００５８】
Ｐ  保持面
１  保持パッド
２  ポリウレタンシート
４  スキン層
６３  フィルム状基材
【図１】
2008119861.tif 000005
【図２】
2008119861.tif 000006
【図３】
2008119861.tif 000007
【図４】
2008119861.tif 000008
【図５】
2008119861.tif 000009
【図６】
2008119861.tif 000010
【図７】
2008119861.tif 000011